СЫРЬЕВАЯ СМЕСЬ ДЛЯ ПОЛУЧЕНИЯ СТРОИТЕЛЬНОГО МАТЕРИАЛА
RAW MATERIAL MIX FOR OBTAINING CONSTRUCTION MATERIAL

Изобретение относится к строительным материалам, в частности к тяжелым бетонам, и может быть использовано для ремонта и изготовления строительных деталей и конструкций, предназначенных для защиты от гамма-излучений при строительстве боксов, в которых размещаются гамма-терапевтические аппараты для контактной лучевой терапии.
Известен быстротвердеющий радиационно-защитный строительный композит для изготовления строительных изделий, содержащий технический глицерин, оксид свинца, модификатор ГЖ 136-41, воду, стальное волокно и металлическую дробь (RU 2319675, МПК С04В 28/00, опубл. 20.08.2008).
Недостатком известного решения является сложность состава и низкая механическая прочность.
Известна сырьевая смесь для приготовления особо прочного и тяжелого бетона, включающая цемент марки не ниже М 500, крупный и мелкий заполнители фракций 10-20 мм, 5-10 мм, 1,25-5 мм, 0,63-1,25 мм, 0,16-0,63 мм из окалины машинной огневой зачистки, воду и суперпластификатор на основе Na - солей продукта конденсации нафталинсульфокислоты с формальдегидом (RU 2100304, МПК С04В 28/00, опубл. 27.12.1997).
3
Недостатком известной сырьевой смеси является недостаточная плотность 3980-4150 кг/м, что понижает радиационно-защитные свойства смеси при гамма-излучении.
Технической результат заключается в снижении значений слоев половинного и десятикратного ослабления гамма-излучения и повышении плотности строительного материала, обладающего радиационно-защитными свойствами.
3
Сущность изобретения заключается в том, что сырьевая смесь для получения строительного материала, включающая портландцемент марки не ниже М 500, крупный и мелкий заполнитель, суперпластификатор и воду, в качестве крупного и мелкого заполнителя содержит галенит фракций 10-20 мм, 5-10 мм, 1,25-5 мм, 0,63-1,25 мм, 0,16-0,63 мм, при следующем расходе компонентов, кг на м бетона:
Портландцемент марки не ниже М 500
610-650
Крупный заполнитель - галенит, фракции 10-20 мм
1170-1460
фракции 5-10 мм
1315-1750
Мелкий заполнитель - галенит фракции 1,25-5 мм
585-730
фракции 0,63-1,25 мм
585-730
фракции 0,16-0,63 мм
730-950
Вода
165-180
Суперпластификатор,
% от массы расхода портландцемента
0,5-1
3
Для изготовления сырьевой смеси использовались следующие компоненты: портландцемент марки не ниже М 500, удовлетворяющий требованиям ГОСТ 10178-95; вода (ГОСТ 23732-79); галенит - минерал, сульфид свинца PbS, с плотностью 7,59 г/см, молекулярной массой 239,27 г, температурой разложения 1114°С. В качестве суперпластификатора могут использоваться суперпластификатор на основе Na - солей продукта конденсации нафталин-сульфокислоты с формальдегидом (ТУ 6-36-0204229-625-90), метилсиликонат натрия ГКЖ-11 (ТУ 6-02-696-76), этилсиликонат натрия ГКЖ-10 (ТУ 6-02-696-76) и этилгидросилоксановая жидкость ГКЖ-94 (ГОСТ 10834-76).
Способ изготовления сырьевой смеси для получения строительного материала заключается в следующем. Перемешивают галенит указанных фракций с портландцементом в сухом виде в смесителе принудительного действия. Затем воду затворения смешивают с суперпластификатором и вводят в смеситель, перемешивая в течение 2 минут, чтобы полученная смесь имела осадку конуса не более 6 см.
В табл.1 приведены составы сырьевых смесей для получения строительного материала. Плотность строительного материала определялась по ГОСТ 12730.1-78, прочность при сжатии по ГОСТ 10180-99, водопоглощение по ГОСТ 12730.3-78. Результаты физико-механических свойств полученного материала приведены в табл.2.
3
Плотность строительного материала при данных соотношениях компонентов составляет 4556-5800 кг/м.
Как видно из табл.2, предлагаемая сырьевая смесь для получения строительного материала по сравнению с известным решением имеет более высокую плотность и меньшие значения слоя половинного и десятикратного ослабления излучения, что позволяет использовать ее в конструкциях для защиты персонала, работающего под воздействием гамма-излучений.